(57)【要約】  【構成】ポリカーボネート樹脂（Ａ）１００重量部に対して、屈折率が１．５６〜１．５９であるスチレン・ブタジエン共重合樹脂（Ｂ）を０．３〜３重量部、および特定のリン系酸化防止剤（Ｃ）０．０１〜１重量部を含有することを特徴とする、ポリカーボネート樹脂組成物。  【効果】本発明のポリカーボネート樹脂組成物は、優れた透明性のみならず、高い衝撃性能を有している。このように透明性と衝撃性能に優れるため、内部視認性の必要な機器の筐体や光源の光を遮蔽せず透過する部品（例えば、落下衝撃要求の高い遊技機の透明部材）などに好適に用いることができる。【選択図】なし【特許請求の範囲】
【請求項１】
ポリカーボネート樹脂（Ａ）１００重量部に対して、屈折率が１．５６〜１．５９であるスチレン・ブタジエン共重合樹脂（Ｂ）を０．３〜３重量部、および下記一般式（１）で表されるリン系酸化防止剤（Ｃ）０．０１〜１重量部を含有することを特徴とする、ポリカーボネート樹脂組成物。
一般式（１）
【化１】
2016132745.tif 000010
（式中、Ｒ１、Ｒ２、Ｒ４およびＲ５はそれぞれ独立して水素原子、炭素数１〜８のアルキル基、炭素数５〜８のシクロアルキル基、炭素数６〜１２のアルキルシクロアルキル基、炭素数７〜１２のアラルキル基またはフェニル基を表し、Ｒ３は水素原子または炭素数１〜８のアルキル基を表す。Ｘは単結合、硫黄原子もしくは−ＣＨＲ６基（Ｒ６は水素原子、炭素数１〜８のアルキル基または炭素数５〜８のシクロアルキル基を示す）を表す。Ａは炭素数１〜８のアルキレン基または＊−ＣＯＲ７基（Ｒ７は単結合または炭素数１〜８のアルキレン基を、＊は酸素側の結合手であることを示す。）を表す。Ｙ、Ｚは、いずれか一方がヒドロキシル基、炭素数１〜８のアルコキシ基または炭素数７〜１２のアラルキルオキシ基を表し、もう一方が水素原子または炭素数１〜８のアルキル基を表す。）
【請求項２】
前記ポリカーボネート樹脂（Ａ）１００重量部に対して、さらに、下記一般式（２）で表されるリン系酸化防止剤（Ｄ）を０．１重量部まで含むことを特徴とする、請求項１記載のポリカーボネート樹脂組成物。
一般式（２）
【化２】
2016132745.tif 000011
（式において、Ｒ８〜１１は炭素数１〜２０のアルキル基、またはアルキル基で置換されてもよいアリール基を示す。）
【請求項３】
前記リン系酸化防止剤（Ｃ）が、２，４，８，１０−テトラ−ｔ−ブチル−６−〔３−（３−メチル−４−ヒドロキシ−５−ｔ−ブチルフェニル）プロポキシ〕ジベンゾ〔ｄ，ｆ〕〔１，３，２〕ジオキサホスフェピンであることを特徴とする、請求項１記載のポリカーボネート樹脂組成物。
【請求項４】
前記樹脂組成物を成形してなる厚み２ｍｍの成形片を用いて、ＪＩＳ Ｋ７３６１に準拠して測定した光線透過率が７０％以上である、請求項１記載のポリカーボネート樹脂組成物。
【発明の詳細な説明】
【技術分野】
【０００１】
本発明は、ポリカーボネート樹脂が本来有する透明性を保持したまま、衝撃強度に優れたポリカーボネート樹脂組成物に関する。
【背景技術】
【０００２】
従来、ポリカーボネート樹脂は高い衝撃強度を有する特徴からアミューズメント分野やＯＡ分野または自動車分野などに幅広く使用されている。近年では軽量化やデザイン性の自由度およびコストダウンなどの理由から無機系材料から樹脂化への流れも進んでいる。
【０００３】
軽量化等による無機材料から樹脂化への課題としては落下等による破損を防止する点が挙げられる。ポリカーボネート樹脂の有する高い衝撃強度により適用部品によっては破損を防止できる場合もあるが、更に強度が必要とされる場合にはポリカーボネート樹脂単独では充分な強度が得られない場合がある。
【０００４】
従来、ポリカーボネート樹脂の衝撃強度を高める方法としては、ＰＣ組成物に耐衝撃性改良材を添加する技術がある。例えば、少量のメチルアクリレート−ブタジエン−スチレン（ＭＢＳ）ゴム成分またはアクリロニトリル−ブタジエン−スチレン（ＡＢＳ）ゴム成分を添加する技術が知られている（特許文献１及び２を参照）。
【０００５】
しかし、これらの従来技術では、上記ゴム成分をわずか１％でも添加すると、得られる樹脂組成物の透過率が低下して、ポリカーボネート樹脂の重要な特性の１つである透明性が失われるという課題があり、ポリカーボネートが本来有する高い透明性を維持したまま、衝撃特性をさらに向上させたポリカーボネート樹脂組成物が望まれている。
【先行技術文献】
【特許文献】
【０００６】
【特許文献１】特開平５―１７９０９６号公報
【特許文献２】特開平７―２０７１３６号公報
【発明の概要】
【発明が解決しようとする課題】
【０００７】
本発明は、ポリカーボネート樹脂が本来有する透明性を保持したまま、衝撃強度に優れたポリカーボネート樹脂組成物に関する。
【課題を解決するための手段】
【０００８】
本発明者らは、かかる課題に鑑み鋭意研究を行った結果、ポリカーボネート樹脂（Ａ）１００重量部に対して、屈折率が１．５６〜１．５９であるスチレン・ブタジエン共重合樹脂（Ｂ）を０．３〜３重量部、および特定のリン系酸化防止剤（Ｃ）０．０１〜１重量部を併用して含有させることにより、透明性を維持したまま衝撃強度に優れたポリカーボネート樹脂組成物が得られることを見いだし、本発明を完成するに至った。
【０００９】
すなわち、本発明は、ポリカーボネート樹脂（Ａ）１００重量部に対して、屈折率が１．５６〜１．５９であるスチレン・ブタジエン共重合樹脂（Ｂ）を０．３〜３重量部、および下記一般式（１）で表されるリン系酸化防止剤（Ｃ）０．０１〜１重量部を含有することを特徴とする、ポリカーボネート樹脂組成物を提供するものである。
一般式（１）
【００１０】
【化１】
2016132745.tif 000002
（式中、Ｒ１、Ｒ２、Ｒ４およびＲ５はそれぞれ独立して水素原子、炭素数１〜８のアルキル基、炭素数５〜８のシクロアルキル基、炭素数６〜１２のアルキルシクロアルキル基、炭素数７〜１２のアラルキル基またはフェニル基を表し、Ｒ３は水素原子または炭素数１〜８のアルキル基を表す。Ｘは単結合、硫黄原子もしくは−ＣＨＲ６基（Ｒ６は水素原子、炭素数１〜８のアルキル基または炭素数５〜８のシクロアルキル基を示す）を表す。Ａは炭素数１〜８のアルキレン基または＊−ＣＯＲ７基（Ｒ７は単結合または炭素数１〜８のアルキレン基を、＊は酸素側の結合手であることを示す。）を表す。Ｙ、Ｚは、いずれか一方がヒドロキシル基、炭素数１〜８のアルコキシ基または炭素数７〜１２のアラルキルオキシ基を表し、もう一方が水素原子または炭素数１〜８のアルキル基を表す。）
【発明の効果】
【００１１】
本発明のポリカーボネート樹脂組成物は、優れた透明性のみならず、高い衝撃性能を有している。このように透明性と衝撃性能を兼備するため、内部視認性の必要な機器筐体や光源の光を遮蔽せず透過する部品（例えば、落下衝撃要求の高い遊技機の透明部材）などに好適に用いることができ、工業的利用価値が極めて高い。
【発明を実施するための形態】
【００１２】
以下、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、発明者らは当業者が本発明を充分に理解するために以下の説明を提供するのであって、これらによって請求の範囲に記載の主題を限定することを意図するものではない。
【００１４】
本発明にて使用されるポリカーボネート樹脂（Ａ）とは、種々のジヒドロキシジアリール化合物とホスゲンとを反応させるホスゲン法、またはジヒドロキシジアリール化合物とジフェニルカーボネートなどの炭酸エステルとを反応させるエステル交換法によって得られる重合体であり、代表的なものとしては、２,２−ビス（４−ヒドロキシフェニル）プロパン（通称ビスフェノールＡ）から製造されたポリカーボネート樹脂が挙げられる。
【００１５】
上記ジヒドロキシジアリール化合物としては、ビスフェノールＡの他に、ビス（４−ヒドロキシフェニル）メタン、１，１−ビス（４−ヒドロキシフェニル）エタン、２，２−ビス（４−ヒドロキシフェニル）ブタン、２，２−ビス（４−ヒドロキシフェニル）オクタン、ビス（４−ヒドロキシフェニル）フェニルメタン、２，２−ビス（４−ヒドロキシフェニル−３−メチルフェニル）プロパン、１，１−ビス（４−ヒドロキシ−３−第三ブチルフェニル）プロパン、２，２−ビス（４−ヒドロキシ−３−ブロモフェニル）プロパン、２，２−ビス（４−ヒドロキシ−３，５−ジブロモフェニル）プロパン、２，２−ビス（４−ヒドロキシ−３，５−ジクロロフェニル）プロパンのようなビス（ヒドロキシアリール）アルカン類、１，１−ビス（４−ヒドロキシフェニル）シクロペンタン、１，１−ビス（４−ヒドロキシフェニル）シクロヘキサンのようなビス（ヒドロキシアリール）シクロアルカン類、４，４′−ジヒドロキシジフェニルエーテル、４，４′−ジヒドロキシ−３，３′−ジメチルジフェニルエーテルのようなジヒドロキシジアリールエーテル類、４，４′−ジヒドロキシジフェニルスルフィドのようなジヒドロキシジアリールスルフィド類、４，４′−ジヒドロキシジフェニルスルホキシド、４，４′−ジヒドロキシ−３，３′−ジメチルジフェニルスルホキシドのようなジヒドロキシジアリールスルホキシド類、４，４′−ジヒドロキシジフェニルスルホン、４，４′−ジヒドロキシ−３，３′−ジメチルジフェニルスルホンのような、ジヒドロキシジアリールスルホン類等が挙げられる。
【００１６】
これらは単独または２種類以上混合して使用されるが、これらの他に、ピペラジン、ジピペリジルハイドロキノン、レゾルシン、４，４′−ジヒドロキシジフェニル等を混合して使用してもよい。
【００１７】
さらに、上記のジヒドロキシアリール化合物と以下に示すような３価以上のフェノール化合物を混合使用してもよい。３価以上のフェノールとしてはフロログルシン、４，６−ジメチル−２，４，６−トリ−（４−ヒドロキシフェニル）−ヘプテン、２，４，６−ジメチル−２，４，６−トリ−（４−ヒドロキシフェニル）−ヘプタン、１，３，５−トリ−（４−ヒドロキシフェニル）−ベンゾール、１，１，１−トリ−（４−ヒドロキシフェニル）−エタンおよび２，２−ビス−〔４，４−（４，４′−ジヒドロキシジフェニル）−シクロヘキシル〕−プロパンなどが挙げられる。
【００１８】
ポリカーボネート樹脂（Ａ）の粘度平均分子量は、特に制限はないが、成形加工性、強度の面より通常１００００〜１０００００、より好ましくは１６０００〜３００００、さらに好ましくは１８０００〜２４０００の範囲である。また、かかるポリカーボネート樹脂を製造するに際し、分子量調整剤、触媒等を必要に応じて使用することができる。
【００１９】
本発明にて使用されるスチレン・ブタジエン共重合樹脂（Ｂ）は、透明で屈折率が１．５６〜１．５９の範囲のスチレン・ブタジン共重合樹脂である。特にブタジエンゴム成分が、可視光の波長よりも網の目状に微細に分散したミクロ相分離構造を形成しているスチレン・ブタジエン共重合樹脂が好適に用いられる。
【００２０】
本発明にて使用されるスチレン・ブタジエン共重合樹脂は、スチレン樹脂としての衝撃等に対する強度を有するのに加え、ブタジエン樹脂としての可撓性を有した特性を備えるものである。スチレン樹脂及びブタジエン樹脂の重合度は、用途に応じて要求される特性を考慮して設定されるものであり、例えば、スチレン樹脂５０〜９０重量％、ブタジエン樹脂５０〜１０重量％の範囲、より好ましくは、スチレン樹脂６０〜８０重量％、ブタジエン樹脂４０〜２０重量％の範囲で適宜変更することができる。スチレン樹脂が５０重量％未満の場合には、ブタジエン樹脂が相対的に多くなって耐衝撃性を十分に備えることができず、スチレン樹脂が９０重量％を超える場合には、可撓性が必要以上に低下するため好ましくない。
【００２１】
また、スチレン・ブタジエン共重合樹脂のポリスチレン換算数平均分子量は特に限定されないが、数平均分子量は５０００〜１００００００、好ましくは１万〜５０万、更に好ましくは３万〜３０万の範囲である。スチレン・ブタジエン共重合樹脂（Ｂ）は、アニオンリビング重合法等によって製造することができ、製造条件は、従来公知の如何なる条件であってもよい。市販品としては、旭化成ケミカルズ社製アサフレックスシリーズ（８３０、８４０）等が入手可能である。
【００２２】
スチレン・ブタジエン共重合樹脂（Ｂ）の配合量は、ポリカーボネート樹脂（Ａ）１００重量部あたり０．３〜３重量部である。０．３重量部未満では衝撃性能が劣り、３重量部を越えると透明性が得られなくなることから好ましくない。
【００２３】
本発明にて使用されるリン系酸化防止剤（Ｃ）は、下記一般式（１）で表される化合物（亜リン酸エステル化合物）である。
一般式（１）：
【００２４】
【化２】
2016132745.tif 000003
（式中、Ｒ１、Ｒ２、Ｒ４およびＲ５はそれぞれ独立して水素原子、炭素数１〜８のアルキル基、炭素数５〜８のシクロアルキル基、炭素数６〜１２のアルキルシクロアルキル基、炭素数７〜１２のアラルキル基またはフェニル基を表し、Ｒ３は水素原子または炭素数１〜８のアルキル基を表す。Ｘは単結合、硫黄原子もしくは−ＣＨＲ６基（Ｒ６は水素原子、炭素数１〜８のアルキル基または炭素数５〜８のシクロアルキル基を示す）を表す。Ａは炭素数１〜８のアルキレン基または＊−ＣＯＲ７基（Ｒ７は単結合または炭素数１〜８のアルキレン基を、＊は酸素側の結合手であることを示す。）を表す。Ｙ、Ｚは、いずれか一方がヒドロキシル基、炭素数１〜８のアルコキシ基または炭素数７〜１２のアラルキルオキシ基を表し、もう一方が水素原子または炭素数１〜８のアルキル基を表す。）
【００２５】
一般式（１）において、Ｒ１、Ｒ２、Ｒ４およびＲ５は、それぞれ独立して、水素原子、炭素数１〜８のアルキル基、炭素数５〜８のシクロアルキル基、炭素数６〜１２のアルキルシクロアルキル基、炭素数７〜１２のアラルキル基又はフェニル基を示す。
【００２６】
ここで、炭素数１〜８のアルキル基としては、例えば、メチル基、エチル基、ｎ−プロピル基、ｉ−プロピル基、ｎ−ブチル基、ｉ−ブチル基、ｓｅｃ−ブチル基、ｔ−ブチル基、ｔ−ペンチル基、ｉ−オクチル基、ｔ−オクチル基、２−エチルヘキシル基等が挙げられる。炭素数５〜８のシクロアルキル基としては、例えば、シクロペンチル基、シクロヘキシル基、シクロヘプチル基、シクロオクチル基等が挙げられる。炭素数６〜１２のアルキルシクロアルキル基としては、例えば、１−メチルシクロペンチル基、１−メチルシクロヘキシル基、１−メチル−４−ｉ−プロピルシクロヘキシル基等が挙げられる。炭素数７〜１２のアラルキル基としては、例えば、ベンジル基、α−メチルベンジル基、α，α−ジメチルベンジル基等が挙げられる。
【００２７】
前記Ｒ１、Ｒ２及びＲ４は、それぞれ独立して、炭素数１〜８のアルキル基、炭素数５〜８のシクロアルキル基又は炭素数６〜１２のアルキルシクロアルキル基であることが好ましい。特に、Ｒ１及びＲ４は、それぞれ独立して、ｔ−ブチル基、ｔ−ペンチル基、ｔ−オクチル基等のｔ−アルキル基、シクロヘキシル基又は１−メチルシクロヘキシル基であることが好ましい。特に、Ｒ３は、メチル基、エチル基、ｎ−プロピル基、ｉ−プロピル基、ｎ−ブチル基、ｉ−ブチル基、ｓｅｃ−ブチル基、ｔ−ブチル基、ｔ−ペンチル基等の炭素数１〜５のアルキル基であることが好ましく、メチル基、ｔ−ブチル基又はｔ−ペンチル基であることがさらに好ましい。
【００２８】
前記Ｒ５は、水素原子、炭素数１〜８のアルキル基又は炭素数５〜８のシクロアルキル基であることが好ましく、水素原子、メチル基、エチル基、ｎ−プロピル基、ｉ−プロピル基、ｎ−ブチル基、ｉ−ブチル基、ｓｅｃ−ブチル基、ｔ−ブチル基、ｔ−ペンチル基等の炭素数１〜５のアルキル基であることがさらに好ましい。
【００２９】
一般式（１）において、Ｒ３は、水素原子又は炭素数１〜８のアルキル基を示す。炭素数１〜８のアルキル基としては、例えば、前記Ｒ１、Ｒ２、Ｒ４及びＲ５の説明にて例示したアルキル基が挙げられる。特に、Ｒ３は、水素原子又は炭素数１〜５のアルキル基であることが好ましく、水素原子又はメチル基であることがさらに好ましい。
【００３０】
一般式（１）において、Ｘは、単結合、硫黄原子又は式：−ＣＨＲ６−で表される基を示す。ここで、式：−ＣＨＲ６−中のＲ６は、水素原子、炭素数１〜８のアルキル基又は炭素数５〜８のシクロアルキル基を示す。炭素数１〜８のアルキル基及び炭素数５〜８のシクロアルキル基としては、例えば、それぞれ前記Ｒ１、Ｒ２、Ｒ４及びＲ５の説明にて例示したアルキル基及びシクロアルキル基が挙げられる。特に、Ｘは、単結合、メチレン基、又はメチル基、エチル基、ｎ−プロピル基、ｉ−プロピル基、ｎ−ブチル基、ｉ−ブチル基、ｔ−ブチル基等で置換されたメチレン基であることが好ましく、単結合であることがさらに好ましい。
【００３１】
一般式（１）において、Ａは、炭素数１〜８のアルキレン基又は式：＊−ＣＯＲ７−で表される基を示す。炭素数１〜８のアルキレン基としては、例えば、メチレン基、エチレン基、プロピレン基、ブチレン基、ペンタメチレン基、ヘキサメチレン基、オクタメチレン基、２，２−ジメチル−１，３−プロピレン基等が挙げられ、好ましくはプロピレン基である。また、式：＊−ＣＯＲ７−におけるＲ７は、単結合又は炭素数１〜８のアルキレン基を示す。Ｒ７を示す炭素数１〜８のアルキレン基としては、例えば、前記Ａの説明にて例示したアルキレン基が挙げられる。Ｒ７は、単結合又はエチレン基であることが好ましい。また、式：＊−ＣＯＲ７−における＊は、酸素側の結合手であり、カルボニル基がフォスファイト基の酸素原子と結合していることを示す。
【００３２】
一般式（１）において、Ｙ及びＺはいずれか一方がヒドロキシル基、炭素数１〜８のアルコキシ基又は炭素数７〜１２のアラルキルオキシ基を示し、もう一方が水素原子又は炭素数１〜８のアルキル基を示す。炭素数１〜８のアルコキシ基としては、例えば、メトキシ基、エトキシ基、プロポキシ基、ｔ−ブトキシ基、ペンチルオキシ基等が挙げられる。炭素数７〜１２のアラルキルオキシ基としては、例えば、ベンジルオキシ基、α−メチルベンジルオキシ基、α，α−ジメチルベンジルオキシ基等が挙げられる。炭素数１〜８のアルキル基としては、例えば、前記Ｒ１、Ｒ２、Ｒ４及びＲ５の説明にて例示したアルキル基が挙げられる。
【００３３】
一般式（１）で表される化合物としては、例えば、２，４，８，１０−テトラ−ｔ−ブチル−６−〔３−（３−メチル−４−ヒドロキシ−５−ｔ−ブチルフェニル）プロポキシ〕ジベンゾ〔ｄ，ｆ〕〔１，３，２〕ジオキサホスフェピン、６−［３−（３，５−ジ−ｔ−ブチル−４−ヒドロキシフェニル）プロポキシ］−２，４，８，１０−テトラ−ｔ−ブチルジベンゾ［ｄ，ｆ］［１，３，２］ジオキサホスフェピン、６−［３−（３，５−ジ−ｔ−ブチル−４−ヒドロキシフェニル）プロポキシ］−４，８−ジ−ｔ−ブチル−２，１０−ジメチル−１２Ｈ−ジベンゾ［ｄ，ｇ］［１，３，２］ジオキサホスホシン、６−［３−（３，５−ジ−ｔ−ブチル−４−ヒドロキシフェニル）プロピオニルオキシ］−４，８−ジ−ｔ−ブチル−２，１０−ジメチル−１２Ｈ−ジベンゾ［ｄ，ｇ］［１，３，２］ジオキサホスホシン等が挙げられる。これらの中でも、２，４，８，１０−テトラ−ｔ−ブチル−６−〔３−（３−メチル−４−ヒドロキシ−５−ｔ−ブチルフェニル）プロポキシ〕ジベンゾ〔ｄ，ｆ〕〔１，３，２〕ジオキサホスフェピンが好適であり、例えば、住友化学（株）製のスミライザーＧＰ（「スミライザー」は登録商標）として商業的に入手可能である。
【００３４】
本発明にて使用されるリン系酸化防止剤（Ｃ）の配合量としては、透明な熱可塑性樹脂（Ａ）１００重量部あたり０．０１〜１重量部である。配合量が０．０１重量部未満では滞留後の輝度の低下が大きく、また１重量部を超えると樹脂の劣化を促進するので好ましくない。
【００３５】
本発明にて使用されるリン系酸化防止材（Ｃ）としては、一般式（２）または一般式（３）で表される化合物（亜リン酸エステル化合物）を添加することもできる。
一般式（２）
【００３６】
【化３】
2016132745.tif 000004
（式において、Ｒ８〜１１は炭素数１〜２０のアルキル基、またはアルキル基で
置換されてもよいアリール基を示す。）
一般式（３）
【００３７】
【化４】
2016132745.tif 000005
（式において、Ｒ１２、Ｒ１３は炭素数１〜２０のアルキル基、またはアルキル基で置換されてもよいアリール基を、ａ、ｂは整数０〜３を示す。）
【００３８】
一般式（２）の化合物としてはクラリアントジャパン社製サンドスタブＰ−ＥＰＱが、一般式（３）の化合物としてはアデカ社製アデカスタブＰＥＰ−３６が商業的に入手可能なものとして挙げられる。
【００３９】
リン系酸化防止剤（Ｄ）の配合量は、ポリカーボネート樹脂（Ａ）１００重量部あたり、０．１重量部までである。０．１重量部を超えると色相の向上効果が十分ではないため好ましくない。好ましくは、０．０２〜０．１重量部の範囲である。
【００４０】
また、本発明に用いられる、ポリカーボネート樹脂（Ａ）１００重量部に対して、スチレン・ブタジエン共重合樹脂（Ｂ）を０．３〜３重量部、およびリン系酸化防止剤（Ｃ）０．０１〜１重量部を含有するポリカーボネート樹脂組成物を成形してなる厚み２ｍｍの成形片を用いて、ＪＩＳ  Ｋ７３６１に準拠して測定した光線透過率は、７０％以上であることが好ましく、当該光線透過率が８０％であるとより好ましい。光線透過率が７０％を下回ると、当該ポリカーボネート樹脂組成物からなる透明部材の視認性が阻害するため悪影響を及ぼす虞がある。
【００４１】
本発明の各種配合成分（Ａ）、（Ｂ）、（Ｃ）および必要用に応じて（Ｄ）の配合方法は特に制限はなく、任意の混合機、例えばタンブラー、リボンブレンダー、高速ミキサー等によりこれらを混合し、通常の単軸または二軸押出機等で溶融混練することができる。また、これら配合成分の配合順序や一括混合、分割混合を採用することについても特に制限はない。また、混合時、必要に応じて他の公知の添加剤、例えば離型剤、紫外線吸収剤、帯電防止剤、リン系酸化防止剤以外の酸化防止剤（フェノール系など）、熱安定剤、染顔料、展着剤（エポキシ大豆油、流動パラフィン等）や強化材（ガラス繊維、炭素繊維、タルク、マイカ等）等、又、他の樹脂を配合することができる。
【００４２】
本発明の樹脂組成物の成形方法については、主として射出成形方法が用いられる。数個若しくは十数個等複数の成形体が同時に成形できるような金型と１００〜２００Ｔクラスの射出成形機が用いられる。射出成形温度は、成形加工性の面から２６０〜２９０℃が望ましい。
【００４３】
以上のように、本出願において開示する技術の例示として、実施の形態を説明した。しかしながら、本発明における技術は、これに限定されず、適宜、変更、置き換え、付加、省略などを行った実施の形態にも適用可能である。
【実施例】
【００４４】
以下に、本発明を実施例により具体的に説明するが、本発明はこれらの実施例に制限されるものではない。なお、特にことわりがない限り、「部」及び「％」はそれぞれ重量基準である。
【００４５】
使用した配合成分は、以下のとおりである。
ポリカーボネート樹脂（Ａ）：
ビスフェノールＡとホスゲンから合成されたポリカーボネート樹脂
カリバー２００−１３
（住化スタイロンポリカーボネート（株）製、「カリバー」はスタイロン  ユーロップ  ゲーエムベーハーの登録商標、粘度平均分子量：２１０００、以下「ＰＣ」と略記）  
スチレン・ブタジエン共重合樹脂（Ｂ）：
旭化成ケミカルズ社製  アサフレックス８４０  屈折率１．５７７
（以下、「８４０」と略記）
旭化成ケミカルズ社製  アサフレックス８３０  屈折率１．５７２
（以下、「８３０」と略記）
リン系酸化防止剤（Ｃ）：亜リン酸エステル化合物
住友化学社製  スミライザーＧＰ（以下、「ＡＯ１」と略記）
リン系酸化防止材（Ｄ）：亜リン酸エステル化合物
クラリアントジャパン社製サンドスタブＰＥＰ−Ｑ（以下、「ＡＯ２」と略記）
【００４６】
実施態様
実施例１〜１０及び比較例１〜９
前述の各種配合成分を表１〜４に示す配合比率にて一括してタンブラーに投入し、１０分間乾式混合した後、二軸押出機（神戸製鋼所製ＫＴＸ３７）を用いて、溶融温度２６０℃にて混練し、ポリカーボネート樹脂組成物のペレットを得た。
【００４７】
（透明性の評価）
上記で得られた各種樹脂組成物のペレットをそれぞれ１２０℃で４時間乾燥した後に、射出成型機（日本製鋼所製Ｊ−１００ＥII−Ｐ）を用いて設定温度２９０℃、射出圧力１６００ｋｇ／ｃｍ２にて試験片（２ｍｍ厚）を作成した。得られた各種樹脂組成物の試験片を用いてＪＩＳ  Ｋ７３６１に準じ、試験片厚み２ｍｍの光線透過率を測定し、光線透過率が７０％以上を良好とした。
【００４８】
（イエローネスインデックス（ＹＩ）の評価）：（ＹＩ）
得られた２ｍｍ厚みの試験片を用いて、ＡＳＴＭ  Ｄ−１９２５に準拠してイエローネスインデックス（ＹＩ）を測定した。５以下を合格とした。
【００４９】
（ノッチ付きアイゾッド衝撃強度の評価）：（衝撃強度）
上記で得られた各種樹脂組成物のペレットをそれぞれ１２０℃で４時間乾燥した後に、射出成型機（日本製鋼所製Ｊ−１００II−Ｐ）を用いて設定温度２９０℃、射出圧力１６００ｋｇ／ｃｍ２にてＡＳＴＭ規格Ｄ−２５６試験法に準じた試験片を作成し、得られた試験片を用いてノッチ付きアイゾッド衝撃強さをマイナス２０℃にて測定した。ノッチ付きアイゾッド衝撃強度がマイナス２０℃の条件において５０Ｋｇｆ・ｃｍ／ｃｍ以上を良好とした。
【００５０】
【表１】
2016132745.tif 000006
【００５１】
【表２】
2016132745.tif 000007
【００５２】
【表３】
2016132745.tif 000008
【００５３】
【表４】
2016132745.tif 000009
【００５４】
ポリカーボネート樹脂組成物が本発明の構成要件を満足する場合（実施例１〜１０）にあっては、透明性、ＹＩおよび衝撃強度のそれぞれに亘って良好な結果を示した。
【００５５】
一方、ポリカーボネート樹脂組成物が本発明の構成要件を満足しない場合（比較例１〜９）においては、いずれの場合も何らかの欠点を有していた。
比較例１および比較例３は、スチレン・ブタジエン共重合樹脂が、本発明の定める範囲よりも少ない場合であり、何れも衝撃強度が劣っていた。
比較例２および比較例４は、スチレン・ブタジエン共重合樹脂が、本発明の定める範囲よりも多い場合であり、何れも透明性が劣っていた。
比較例５および比較例７は、リン系酸化防止剤（Ｃ）が本発明の定める範囲よりも少ない場合であり、何れも黄身が強くＹＩ（イエローネス・インデックス）が劣っていた。
比較例６および比較例８は、リン系酸化防止剤（Ｃ）が本発明の定める範囲よりも多い場合であり、何れも衝撃強度が劣っていた。
比較例９は、リン系酸化防止剤（Ｄ）が本発明の定める範囲よりも多い場合であり、衝撃強度が劣っていた。
【００５６】
以上のように、本発明における技術の例示として実施の形態を説明した。そのために、詳細な説明を提供した。
【００５７】
したがって、詳細な説明に記載された構成要素の中には、課題解決のために必須な構成要素だけでなく、上記技術を例示するために、課題解決のためには必須でない構成要素も含まれ得る。そのため、それらの必須ではない構成要素が詳細な説明に記載されていることをもって、直ちに、それらの必須ではない構成要素が必須であるとの認定をするべきではない。
【００５８】
また、上述の実施の形態は、本発明における技術を例示するためのものであるから、特許請求の範囲またはその均等の範囲において種々の変更、置き換え、付加、省略などを行うことができる。
【産業上の利用可能性】
【００５９】
本発明のポリカーボネート樹脂組成物は、優れた透明性のみならず、高い衝撃性能を有している。このように透明性と衝撃性能に優れるため、内部視認性の必要な機器の筐体や光源の光を遮蔽せず透過する部品（例えば、落下衝撃要求の高い遊技機の透明部材）などに好適に用いることができ、工業的利用価値が極めて高い。